СПОСОБ ПОКРЫВАНИЯ МЕТАЛЛИЧЕСКОЙ ПОВЕРХНОСТИ ГИБРИДНЫМ СЛОЕМ

1. Способ покрывания неподвижного или движущегося металлического субстрата простой или сложной формы при помощи ультратонкого неорганического/органического гибридного покрывающего слоя с толщиной, составляющей от 50 до 500 нм, осаждаемого на субстрате, при котором осуществляют следующие стадии:
- водный раствор, содержащий наночастицы оксида, готовят в щелочных условиях рН,
- органическое соединение, названное преполимером, получают в результате реакции поликонденсации, осуществляемой путем смешивания соединения первой категории, выбранного из группы, состоящей из полиамина, полиспирта и их смеси, и соединения второй категории, выбранного из группы, состоящей из поликарбоновой кислоты, поликарбонового ангидрида, полиэпокси, полиизоцианата и любой смеси, по меньшей мере двух из них;
- вязкость преполимера измеряют для определения степени развития полимеризации;
- когда вязкость преполимера достигает значения, составляющего от 3000 до 25000 мПа·с, преполимер растворяют в указанном водном растворе;
- раствор осаждают на субстрат, который находится при температуре меньше 50°С,
- покрытый субстрат нагревают таким образом, что общая продолжительность осаждения и сушки составляет меньше чем 10 с.
2. Способ по п.1, где покрываемый субстрат представляет собой голый металл, предпочтительно сталь, нержавеющую сталь (или устойчивую к коррозии сталь), алюминий, магний, цинк или медь, или первый металл, покрытый вторым металлом, предпочтительно стальную ленту, покрытую слоем цинка, алюминия, магния, меди, или сплавом по меньшей мере двух из этих металлов.
2
2
2
2
3
2
2
5
2
3
2
3. Способ по п.1, где наночастицы оксида выбраны из группы, состоящей из SiО, TiO, ZrO, АlО, СеО, SbO, YO, ZnO, SnO и любых смесей по меньшей мере двух из этих оксидов, имеют размер, составляющий от 1 до 20 нм и обнаружены в растворе с содержанием, составляющим от 0,1 до 10%, и предпочтительно от 1 до 10%.
4. Способ по п.1, где смешивание наночастиц оксида и преполимера осуществляют в щелочной среде при рН, составляющем от 9 до 13.
5. Способ по п.1, где массовые доли х наночастиц и преполимера составляют от 0,5 до 2.
6. Способ по п.1, где водный осаждаемый раствор имеет температуру меньше 50°С.
7. Способ по п.1, где осаждение осуществляют на металлическую ленту на линии непрерывного производства путем выжимания осаждаемого раствора на поверхность ленты при помощи набора отжимных валиков.
8. Способ по п.1, где осаждение осуществляют на металлическую ленту на линии непрерывного производства при помощи системы покрывающих валиков.
9. Способ по п.1, где осаждение осуществляют на любом металлургическом изделии, отличающемся от лент, путем контролируемого распыления или погружения.
10. Способ по любому из пп.7-9, где осаждаемый раствор затем сушат горячим воздухом путем индукции или при помощи инфракрасного излучения.